(57)【特許請求の範囲】
【請求項１】
遷移金属として少なくともニッケル元素およびマンガン元素を含み、層構造をもつリチウム遷移金属酸化物の結晶粒子の結晶構造において、Ｃｕ管球を用いてＸ線回折測定を行ったときの回折角２θ＝１７〜２０°に位置する回折ピークＡと、回折角２θ＝４３〜４６°に位置する回折ピークＢとの積分強度比をＲI＝ＩA／ＩB、ピーク強度比をＲH＝ＨA／ＨB、前記積分強度比ＲIと前記ピーク強度比ＲHの比をＳF＝ＲH／ＲIとしたとき、ＳF値が１．１≦ＳF≦２．２を満たし、
前記リチウム遷移金属酸化物の一次粒子の最大径ＬHと最小径ＬWの比をＲL＝ＬH／ＬWとしたとき、ＲL値が１．３＜ＲL＜２．１を満たすことを特徴とする、非水系二次電池用正極活物質。
【請求項２】
前記ＳF値が１．８≦ＳF≦２．２を満たすことを特徴とする、請求項１に記載の非水系二次電池用正極活物質。
【請求項３】
前記リチウム遷移金属酸化物の層構造の遷移金属層間の距離Ｄ（ｎｍ）が０．４７３３≦Ｄ≦０．４７７８を満たすことを特徴とする、請求項１又は２に記載の非水系二次電池用正極活物質。
【請求項４】
前記リチウム遷移金属酸化物は、基本組成式Ｌｉ1+Z（Ｎｉ1-X-YＭｎXＭY）1-ZＯ2（式中、ＭはＣｏ，Ａｌ，Ｆｅ，Ｃｒ及びＭｇのうち１以上の元素、０≦Ｚ≦０．２、０＜Ｘ＜０．５、０≦Ｙ＜０．４）で表されることを特徴とする、請求項１〜３のいずれか１項に記載の非水系二次電池用正極活物質。
【請求項５】
前記リチウム遷移金属酸化物は、前記基本組成式においてＭがＣｏであることを特徴とする、請求項４に記載の非水系二次電池用正極活物質。
【請求項６】
前記リチウム遷移金属酸化物は、Ｚｒ、Ｗ、Ｓｒ、Ｎｂのうち１以上の元素がドープされていることを特徴とする、請求項１〜５のいずれか１項に記載の非水系二次電池用正極活物質。
【請求項７】
前記リチウム遷移金属酸化物は、Ｚｒ及びＷの元素がドープされていることを特徴とする、請求項１〜６のいずれか１項に記載の非水系二次電池用正極活物質。
【請求項８】
請求項１〜７のいずれか１項に記載の非水系二次電池用正極活物質を含む正極と、
リチウムを吸蔵・放出する負極と、
前記正極と前記負極との間に介在し、リチウムを伝導する非水系のイオン伝導媒体と、
を備えた非水系リチウム二次電池。
【発明の詳細な説明】
【技術分野】
【０００１】
本発明は、非水系二次電池用正極活物質及び非水系リチウム二次電池に関する。
【背景技術】
【０００２】
従来、非水系リチウム二次電池の正極活物質としては、リチウム、ニッケル、マンガンの組み合わせからなる層構造の複合酸化物が検討されている。例えば、リチウムニッケル複合酸化物において、ＣｕＫα線を用いた粉末Ｘ線回折のミラー指数ｈｋｌにおける（００３）、（１０４）面での回折ピークの半価幅をそれぞれFWHM(003)、FWHM(104)とし、回折ピークの積分強度をそれぞれＩ(003)、Ｉ(104)と定義したとき、正極活物質には０．７５≦FWHM(003)／FWHM(104)≦０．９および０．２５≦Ｉ(104)／Ｉ(003)≦０．９を満足するものが好ましいと提案されている（例えば、特許文献１参照）。その理由として、半値幅比FWHM(003)／FWHM(104)は、ｃ軸配向性の指標であり、積分強度比Ｉ(104)／Ｉ(003)は、ＬｉイオンサイトへのＮｉイオンの混入、および活物質と電解液の反応性の指標であるとしている。即ち、FWHM(003)／FWHM(104)が小さくなると三方晶系のｃ軸配向性が高くなるものの、上記範囲から外れるとｃ軸に垂直な方向への結晶成長、ｃ軸方向の膨張・収縮の観点から好ましくないとしている。また、Ｉ(104)／Ｉ(003)が０．９を越える場合にはＬｉイオンサイトへ多量のＮｉイオンが混入するために、吸蔵・放出可能なＬｉイオン量が減少すると共に大電流充放電特性が低下し、Ｉ(104)／Ｉ(003)が０．２５未満になると活物質と電解液とが反応しやすくなるため正極活物質として好ましくないとしている。
【０００３】
また、リチウム、ニッケル、マンガンの組み合わせからなる層構造の酸化物で、ニッケルとマンガンの比率の誤差が１０原子％以内の、Ｌｉ［Ｌｉx（Ｎｉ1/2Ｍｎ1/2）1-x］Ｏ2（０≦ｘ≦０．３）が正極活物質として提案されている（例えば、特許文献２参照）。ここでは、ミラー指数（００３）および（１０４）に帰属されるＸ線回折ピークの積分強度比Ｉ(003)／Ｉ(104)＜１を満たす正極活物質が好ましいとしている。
【先行技術文献】
【特許文献】
【０００４】
【特許文献１】特開２０００−１９５５１４号公報
【特許文献２】ＷＯ２００２／０７８１０５号公報
【発明の概要】
【発明が解決しようとする課題】
【０００５】
しかしながら、上述の特許文献１の非水系リチウム二次電池では、Ｘ線回折ピークの積分強度比などを考慮し、高容量化などを図っているがまだ十分ではなかった。例えば、車載用電池などでは、−３０℃程度の低温から６０℃程度の高温の温度条件において繰り返し充放電しても容量劣化が小さいことに加えて、電池の内部抵抗上昇が小さく抑えられる必要がある。このように、更なる電池の出力特性の向上が求められていた。
【０００６】
本発明は、このような課題に鑑みなされたものであり、出力特性及び高温耐久性をより向上することができる非水系二次電池用正極活物質及び非水系リチウム二次電池を提供することを主目的とする。
【課題を解決するための手段】
【０００７】
上述した目的を達成するために鋭意研究したところ、本発明者らは、Ｘ線回折測定を行ったときの回折角２θ＝１７〜２０°に位置する回折ピークＡと、回折角２θ＝４３〜４６°に位置する回折ピークＢとのピーク形状を好適なものとすると、出力特性及び高温耐久性をより向上することができることを見いだし、本発明を完成するに至った。
【０００８】
即ち、本発明の非水系二次電池用正極活物質は、遷移金属として少なくともニッケル元素およびマンガン元素を含み、層構造をもつリチウム遷移金属酸化物の結晶粒子の結晶構造において、Ｃｕ管球を用いてＸ線回折測定を行ったときの回折角２θ＝１７〜２０°に位置する回折ピークＡと、回折角２θ＝４３〜４６°に位置する回折ピークＢとの積分強度比をＲI＝ＩA／ＩB、ピーク強度比をＲH＝ＨA／ＨB、前記積分強度比ＲIと前記ピーク強度比ＲHの比をＳF＝ＲH／ＲIとしたとき、ＳF値が１．１≦ＳF≦２．２を満たすことを特徴とするものである。
【０００９】
本発明の非水系リチウム二次電池は、上述した非水系二次電池用正極活物質質を含む正極と、リチウムを吸蔵・放出する負極と、前記正極と前記負極との間に介在し、リチウムを伝導する非水系のイオン伝導媒体と、を備えたものである。
【発明の効果】
【００１０】
本発明の非水系二次電池用正極活物質及び非水系リチウム二次電池は、出力特性及び高温耐久性をより向上することができる。このような効果が得られる理由は明らかではないが、以下のように推測される。例えば、ニッケル及びマンガンを含む層構造をもつリチウム遷移金属酸化物において、回折ピークＡの形状に対する回折ピークＢの形状をＳF値を用いて数値化した場合、このＳF値が１．１≦ＳF≦２．２を満たすときに、層状構造がより最適になるためであると推察される。このため、例えば低温での出力特性や、高温での容量維持率など、出力特性及び高温耐久性をより向上することができるものと推察される。
【図面の簡単な説明】
【００１１】
【図１】本発明のリチウム二次電池１０の一例を示す模式図。
【図２】実施例１のＸ線回折測定結果。
【図３】実施例１のＳＥＭ観察結果。
【発明を実施するための形態】
【００１２】
本発明の非水系二次電池用正極活物質は、遷移金属として少なくともニッケル元素およびマンガン元素を含み、層構造をもつリチウム遷移金属酸化物の結晶粒子の結晶構造において、Ｃｕ管球を用いてＸ線回折測定を行ったときの回折角２θ＝１７〜２０°に位置する回折ピークＡと、回折角２θ＝４３〜４６°に位置する回折ピークＢとの積分強度比をＲI＝ＩA／ＩB、ピーク強度比をＲH＝ＨA／ＨB、積分強度比ＲIとピーク強度比ＲHの比をＳF＝ＲH／ＲIとしたとき、ＳF値が１．１≦ＳF≦２．２を満たすものである。
【００１３】
この非水系二次電池用正極活物質では、出力特性及び高温耐久性をより向上することができる。この理由は、例えば、以下のようなものと考えられる。一般的に、ニッケルとマンガンの組み合わせからなり、層構造をもつリチウム遷移金属酸化物は、遷移金属層内でＬｉ，Ｎｉ，Ｍｎが互いに相互作用し規則配列した超格子構造をとる。遷移金属元素同士の干渉の影響は電子状態にも表れ、固溶体形成から推察されるＮｉ3+、Ｍｎ3+ではなく、ＬｉＮｉ1/2Ｍｎ1/2Ｏ2ではＮｉ2+、Ｍｎ4+からなることが知られている。Ｌｉ量、Ｎｉ／Ｍｎの割合によって電子状態は変化するものの、電子状態はＮｉ2+、Ｎｉ3+、Ｍｎ4+の組み合わせとして描き出すことができる。この結晶構造、電子状態は遷移金属元素Ｍ（例えば、ＭはＣｏ，Ａｌ，Ｆｅ，Ｃｒ，Ｍｇのうち少なくとも一つの元素）が含まれる場合でも同様であり、固溶体形成とは異なる特異な電子状態をとり、遷移金属層内で規則配列した超格子構造となる。一方、遷移金属層内では金属イオンが規則配列するのに対し、上記酸化物は層構造であることから遷移金属層の積層様式には任意性がある。つまり、積層方向で相互作用が全く働かない場合には遷移金属層がランダムに積層されるのに対し、積層方向に相互作用が出現する場合には積層様式に規則性をもつ層構造を取り得ると推察される。このとき、積層方向の不規則性、規則性の程度は、Ｃｕ管球を用いてＸ線回折測定を行ったときの回折角２θ＝１７〜２０°に位置する回折ピークＡと、同２θ＝４３〜４６°に位置する回折ピークＢの形状を比較することにより描き出すことが可能であると考えられる。回折ピークＡの形状に対する回折ピークＢの形状をＳF値を用いて数値化した場合、積層方向の規則性が高い場合にＳF値が高くなる傾向を有することを見いだし、このＳF値が１．１≦ＳF≦２．２を満たすときに、より最適になるものと推察される。このＳF値と出力特性の関連、および性能向上効果の原因は十分明らかになっていないが、積層方向の規則性が高く相互作用が大きい試料の場合、リチウムイオンの固体内輸送が速くなると共に、リチウムイオンを引き抜いた酸化状態でも層構造が安定化されるため、出力特性、および充放電耐久性に優れた正極材料になるものと推察される。ＳF値が１．１を下回る場合には積層方向の相互作用が不十分であり、ＳF値が２．２を上回る場合には積層方向の相互作用が非常に強くなり、固体内リチウムイオン輸送が阻害されてしまうと考えられる。このＳF値は、１．５以上であることがより好ましく、１．８以上であることが更に好ましい。ＳF値がより大きいと、例えば低温特性や高温での容量維持率がより高まる傾向を示し、好ましい。
【００１４】
本発明の非水系二次電池用正極活物質は、リチウム遷移金属酸化物の一次粒子の最大径ＬHと最小径ＬWの比をＲL＝ＬH／ＬWとしたとき、ＲL値が１．３＜ＲL＜２．１を満たすものとしてもよい。こうすれば、出力特性及び高温耐久性をより向上することができる。この理由は、例えば、層構造の特徴から期待される扁平状の一次粒子形状ではなく、積層方向での相互作用の影響で三次元骨格のような特徴を示し、一次粒子が球形に近くなることが関係していると考えられる。比ＲLが１．３を下回る場合は、積層方向での相互作用が十分ではなく、比ＲLが２．１を上回る場合には、固体内でのリチウムイオンの輸送距離が長くなってしまうため性能が低下してしまうと考えられる。ここで、「ＲL値」は、活物質粉末を走査型電子顕微鏡（ＳＥＭ）で観察し、観察画像から一次粒子１０個を任意に選び出し、それら一次粒子の最大径をＬH、最小径をＬWとして、ＬH／ＬW比のこれら１０個の平均値をＲL値とするものとする。このＲL値は、１．５以上であることがより好ましく、１．８以上であることが更に好ましい。ＲL値がより大きいと、例えば低温特性や高温での容量維持率がより高まる傾向を示し、好ましい。また、ＲL値は、２．０以下であることがより好ましく、１．９以下であることが更に好ましい。
【００１５】
本発明の非水系二次電池用正極活物質は、リチウム遷移金属酸化物の層構造の遷移金属層間の距離Ｄ（ｎｍ）が０．４７３３≦Ｄ≦０．４７７８を満たすものとしてもよい。こうすれば、出力特性及び高温耐久性をより向上することができる。この理由は、例えば、ニッケル及びマンガンを含む層状リチウム遷移金属酸化物では、Ｄ値が０．４７３３（ｎｍ）以上では、積層方向の相互作用が大きく、積層方向の規則性が高くリチウムイオンの固体内輸送が速くなるために性能向上するものと考えられる。一方、ニッケル及びマンガンを含む層状リチウム遷移金属酸化物では、Ｄ値が０．４７７８（ｎｍ）を超えると、リチウム層内へのニッケルイオンの混入が生じ、ニッケルイオンがリチウムイオン輸送を妨げてしまうために優れた特性が得られないものと考えられる。ここで、「Ｄ値」は、Ｃｕ管球を用いたＸ線回折測定により、非水系二次電池用正極活物質を測定し、各回折ピークの回折角度とミラー指数とから最小二乗法を用いて最適化して算出するものとする。この距離Ｄは、０．４７７０（ｎｍ）以下であることがより好ましい。距離Ｄがより小さいと、例えば低温特性や高温での容量維持率がより高まる傾向を示し、好ましい。また、距離Ｄは、０．４７３５以上であることがより好ましく、０．４７３８以上であることが更に好ましい。なお、層構造をもつ他のリチウム遷移金属酸化物、例えばＬｉＮｉＯ2およびその類縁化合物の場合には、Ｄ値が大きくなるに従い充放電特性が悪くなり、０．４７３３（ｎｍ）を超えた場合には、電池特性が非常に悪くなる実験結果が得られたことから、このＳF値、Ｄ値に関する特徴は、ニッケルとマンガンが共存した層状化合物に特有の現象であると考えられる。ＬｉＮｉＯ2およびその類縁化合物のＤ値が０．４７３３（ｎｍ）を超える場合には、リチウムイオン伝導パスにリチウムイオンの移動を妨げるニッケルイオンが相当量存在することを意味しており、そのために電池特性が悪くなるものと考えられる。
【００１６】
本発明の非水系二次電池用正極活物質において、リチウム遷移金属酸化物は、基本組成式Ｌｉ1+Z（Ｎｉ1-X-YＭｎXＭY）1-ZＯ2（式中、ＭはＣｏ，Ａｌ，Ｆｅ，Ｃｒ及びＭｇのうち１以上の元素、０≦Ｚ≦０．２、０＜Ｘ＜０．５、０≦Ｙ＜０．４）で表されるものとすることが好ましい。また、元素Ｍが０＜Ｙ＜０．４の条件で含まれることがより好ましい。こうすれば、より安定であり、充放電特性を向上することができる。このとき、リチウム遷移金属酸化物は、基本組成式においてＭがＣｏ及びＡｌであることが好ましく、Ｃｏがより好ましい。こうすれば、より安定であり、充放電特性を向上することができる。
【００１７】
本発明の非水系二次電池用正極活物質において、リチウム遷移金属酸化物は、Ｚｒ、Ｗ、Ｓｒ、Ｎｂのうち１以上の元素がドープされていることが好ましい。元素Ｍは正極活物質内の遷移金属層に置換されることにより性能向上するのに対し、Ｚｒ、Ｗ、Ｓｒ、Ｎｂのうち少なくとも一つの元素をドープした場合には、ドープされた元素は結晶粒子の表面および界面に存在し、粒子界面で局所的に相互作用を強める効果を与えることにより電池性能を向上するものと推察される。特に、元素Ｎｉ，Ｍｎ，元素Ｍの合計量に対してドープ量が０．０１ｍｏｌ％以上３ｍｏｌ％以下の範囲では、出力特性及び高温耐久性を更に向上することができ、好ましい。リチウム遷移金属酸化物は、Ｚｒ、Ｗの元素がドープされていることがより好ましく、Ｚｒ及びＷの元素が両方ドープされていることが更に好ましい。
【００１８】
次に、本発明の非水系二次電池用正極活物質の製造方法について説明する。ニッケル元素およびマンガン元素を含む複合酸化物は、例えば、共沈法により作製するものとしてもよい。このとき、製造方法には、ニッケル元素及びマンガン元素を含む遷移元素を共沈させて前駆体を得る前駆体生成工程と、前駆体にリチウム塩を混合して混合粉末を得る混合工程と、混合粉末を焼成する焼成工程とを含むものとしてもよい。なお、非水系二次電池用正極活物質の製造方法は、共沈法以外の方法で作製するものとしてもよい。
【００１９】
前駆体生成工程では、例えば、共沈法としては、遷移金属イオンを一粒子中に共存させた水酸化物の前駆体を作製する水酸化物共沈法を用いることができる。この水酸化物共沈法では、遷移金属元素を原子レベルでより均一に混合させることができる。出発原料として用いる遷移金属元素のうち、共沈法の前駆体を得る溶液中ではマンガンは酸化されやすく、遷移金属イオンが均一に分布した水酸化物前駆体を得ることが容易ではないことから、反応溶液中を不活性雰囲気とすることが好ましい。反応溶液中を不活性雰囲気とする方法としては、水溶液中に不活性ガスを通気させることにより溶存酸素を除去するものとしてもよい。また、水酸化物前駆体は、ニッケル元素、マンガン元素、および金属元素Ｍ（ＭはＣｏ，Ａｌ，Ｆｅ，Ｃｒ，Ｍｇのうち少なくとも一つの元素）が均一に混合された化合物であることが好ましいが、ニッケル元素、マンガン元素が均一に混合された水酸化物前駆体に金属元素Ｍの塩を別途混合させてもよい。こうすれば、基本組成式Ｌｉ1+Z（Ｎｉ1-X-YＭｎXＭY）1-ZＯ2（式中、ＭはＣｏ，Ａｌ，Ｆｅ，Ｃｒ及びＭｇのうち１以上の元素、０≦Ｚ≦０．２、０＜Ｘ＜０．５、０≦Ｙ＜０．４）で表されるリチウム遷移金属酸化物を作製することができる。ただし、前駆体および塩は水酸化物に限定されるものではなく、原子レベルで元素が均一に混合した難溶性塩であれば炭酸塩、クエン酸塩などの塩を同様に使用することができる。また、錯化剤を用いてより高密度の前駆体を作製することも可能である。前駆体の原料は、ニッケル源として硫酸ニッケル、硝酸ニッケル、酢酸ニッケル、水酸化ニッケル、炭酸ニッケル、塩基性炭酸ニッケル等、マンガン源として硫酸マンガン、硝酸マンガン、酢酸マンガン、酸化マンガン、炭酸マンガン等を一例として挙げることができる。原料としては、塩基性水溶液を形成するものであれば形態に依存するものではなくどのような形態のものでも使用することができるが、好ましくは溶解度の高い金属塩を用いるとよい。
【００２０】
混合工程では、前駆体とリチウム塩とを混合して混合粉末を得る。リチウム塩としては水酸化リチウム、炭酸リチウム、硝酸リチウム、酢酸リチウム等を用いることができ、このうち、水酸化リチウムを用いることが好ましい。リチウムと遷移金属との混合比率は、リチウムのモル数ＭＬ（ｍｏｌ）と遷移金属元素の総モル数ＭＥ（ｍｏｌ）との比ＭＬ／ＭＥが１．０３以上１．５０以下の範囲が好ましい。遷移金属元素は、ニッケル元素及びマンガン元素を含み、更にＣｏを含むものとしてもよい。この比ＭＬ／ＭＥの範囲では、１．１≦ＳF≦２．２を満たすものとしやすい。このため、出力特性及び高温耐久性をより向上することができる。この比ＭＬ／ＭＥは、１．４０以下であることがより好ましく、１．３０以下であることが更に好ましい。また、比ＭＬ／ＭＥは、１．０４以上であることがより好ましく、１．０５以上であることが更に好ましい。こうすれば、１．１≦ＳF≦２．２を満たすものとしやすい。また、混合工程では、Ｚｒ、Ｗ、Ｓｒ、Ｎｂのうち１以上の添加元素を更に混合することが好ましい。この添加元素としては、Ｚｒ、Ｗがより好ましく、Ｚｒ及びＷを両方添加することが更に好ましい。こうすれば、出力特性及び高温耐久性を更に向上することができる。添加量としては、添加元素のモル数ＭＡと遷移金属元素（Ｎｉ，Ｍｎ，Ｃｏ）の総モル数ＭＥとの比ＭＡ／ＭＥが０．０００１以上０．０３以下の範囲とすることが、出力特性及び高温耐久性を更に向上することができ、好ましい。添加元素は、例えば、硫酸塩、硝酸塩、酢酸塩、水酸化物、炭酸塩、塩基性炭酸塩などとして添加することができる。
【００２１】
焼成工程では、前駆体とリチウム塩との混合粉末をそのまま焼成するか、成形して焼成する。焼成は、酸素共存下で行うものとし、例えば、大気中で行う。焼成温度は、組成によって傾向が若干異なるが、７５０℃以上１０００℃以下の範囲で行うことが好ましい。こうすれば、１．１≦ＳF≦２．２を満たすものとしやすい。このため、出力特性及び高温耐久性をより向上することができる。例えば、基本組成式がＬｉ1+Z（Ｎｉ0.33Ｍｎ0.33Ｃｏ0.33）1-ZＯ2（０≦Ｚ≦０．２）であるものは、８５０℃以上１０００℃以下の範囲で焼成することがより好ましく、８７０℃以上９８０℃以下の範囲で焼成することが更に好ましい。また、基本組成式がＬｉＮｉ0.5Ｍｎ0.5Ｏ2であるものについては、８５０℃以上１０００℃以下の範囲で焼成することがより好ましく、８９０℃以上９８０℃以下の範囲で焼成することが更に好ましい。また、基本組成式がＬｉＮｉ0.7Ｍｎ0.3Ｏ2であるものについては、７５０℃以上９００℃以下の範囲で焼成することがより好ましく、８００℃以上８８０℃以下の範囲で焼成することが更に好ましい。また、基本組成式がＬｉＮｉ0.7Ｍｎ0.2Ｃｏ0.1Ｏ2であるものについては、８００℃以上１０００℃以下の範囲で焼成することがより好ましく、８６０℃以上９４０℃以下の範囲で焼成することが更に好ましい。また、基本組成式がＬｉＮｉ0.33Ｍｎ0.33Ｃｏ0.23Ａｌ0.1Ｏ2であるものについては、８５０℃以上１０００℃以下の範囲で焼成することがより好ましく、８８０℃以上９８０℃以下の範囲で焼成することが更に好ましい。このようにして本発明のリチウム遷移金属酸化物を作製することができる。
【００２２】
本発明の非水系リチウム二次電池は、上述したいずれかの非水系二次電池用正極活物質質を含む正極と、リチウムを吸蔵・放出する負極と、正極と負極との間に介在し、リチウムを伝導する非水系のイオン伝導媒体と、を備えている。
【００２３】
本発明のリチウム二次電池の正極は、例えば正極活物質と導電材と結着材とを混合し、適当な溶剤を加えてペースト状の正極材としたものを、集電体の表面に塗布乾燥し、必要に応じて電極密度を高めるべく圧縮して形成してもよい。導電材は、正極の電池性能に悪影響を及ぼさない電子伝導性材料であれば特に限定されず、例えば、天然黒鉛（鱗状黒鉛、鱗片状黒鉛）や人造黒鉛などの黒鉛、アセチレンブラック、カーボンブラック、ケッチェンブラック、カーボンウィスカ、ニードルコークス、炭素繊維、金属（銅、ニッケル、アルミニウム、銀、金など）などの１種又は２種以上を混合したものを用いることができる。これらの中で、導電材としては、電子伝導性及び塗工性の観点より、カーボンブラック及びアセチレンブラックが好ましい。結着材は、活物質粒子及び導電材粒子を繋ぎ止める役割を果たすものであり、例えば、ポリテトラフルオロエチレン（ＰＴＦＥ）、ポリフッ化ビニリデン（ＰＶＤＦ）、フッ素ゴム等の含フッ素樹脂、或いはポリプロピレン、ポリエチレン等の熱可塑性樹脂、エチレン−プロピレン−ジエンマー（ＥＰＤＭ）、スルホン化ＥＰＤＭ、天然ブチルゴム（ＮＢＲ）等を単独で、あるいは２種以上の混合物として用いることができる。また、水系バインダーであるセルロース系やスチレンブタジエンゴム（ＳＢＲ）の水分散体等を用いることもできる。正極活物質、導電材、結着材を分散させる溶剤としては、例えばＮ−メチルピロリドン、ジメチルホルムアミド、ジメチルアセトアミド、メチルエチルケトン、シクロヘキサノン、酢酸メチル、アクリル酸メチル、ジエチルトリアミン、Ｎ，Ｎ−ジメチルアミノプロピルアミン、エチレンオキシド、テトラヒドロフランなどの有機溶剤を用いることができる。また、水に分散剤、増粘剤等を加え、ＳＢＲなどのラテックスで活物質をスラリー化してもよい。増粘剤としては、例えば、カルボキシメチルセルロース、メチルセルロースなどの多糖類を単独で、あるいは２種以上の混合物として用いることができる。塗布方法としては、例えば、アプリケータロールなどのローラコーティング、スクリーンコーティング、ドクターブレイド方式、スピンコーティング、バーコータなどが挙げられ、これらのいずれかを用いて任意の厚さ・形状とすることができる。集電体としては、アルミニウム、チタン、ステンレス鋼、ニッケル、鉄、焼成炭素、導電性高分子、導電性ガラスなどのほか、接着性、導電性及び耐酸化性向上の目的で、アルミニウムや銅などの表面をカーボン、ニッケル、チタンや銀などで処理したものを用いることができる。これらについては、表面を酸化処理することも可能である。集電体の形状については、箔状、フィルム状、シート状、ネット状、パンチ又はエキスパンドされたもの、ラス体、多孔質体、発泡体、繊維群の形成体などが挙げられる。集電体の厚さは、例えば１〜５００μｍのものが用いられる。
【００２４】
本発明のリチウム二次電池の負極は、例えば負極活物質と導電材と結着材とを混合し、適当な溶剤を加えてペースト状の負極材としたものを、集電体の表面に塗布乾燥し、必要に応じて電極密度を高めるべく圧縮して形成してもよい。負極活物質としては、リチウム、リチウム合金、スズ化合物などの無機化合物、Ｌｉ4Ｔｉ5Ｏ12やＴｉＯ2などのチタン酸化物、その他の金属酸化物、リチウムイオンを吸蔵・放出可能な炭素質材料、導電性ポリマーなどが挙げられるが、このうち炭素質材料が安全性の面から見て好ましい。この炭素質材料は、特に限定されるものではないが、コークス類、ガラス状炭素類、グラファイト類、難黒鉛化性炭素類、熱分解炭素類、炭素繊維などが挙げられる。このうち、人造黒鉛、天然黒鉛などのグラファイト類が、金属リチウムに近い作動電位を有し、高い作動電圧での充放電が可能であり電解質塩としてリチウム塩を使用した場合に自己放電を抑え、且つ充電時おける不可逆容量を少なくできるため、好ましい。また、負極に用いられる導電材、結着材、溶剤などは、それぞれ正極で例示したものを用いることができる。負極の集電体には、銅、ニッケル、ステンレス鋼、チタン、アルミニウム、焼成炭素、導電性高分子、導電性ガラス、Ａｌ−Ｃｄ合金などのほか、接着性、導電性及び耐還元性向上の目的で、例えば銅などの表面をカーボン、ニッケル、チタンや銀などで処理したものも用いることができる。これらについては、表面を酸化処理することも可能である。集電体の形状は、正極と同様のものを用いることができる。
【００２５】
本発明のリチウム二次電池のイオン伝導媒体としては、支持塩を含む非水系電解液や非水系ゲル電解液などを用いることができる。非水電解液の溶媒としては、カーボネート類、エステル類、エーテル類、ニトリル類、フラン類、スルホラン類及びジオキソラン類などが挙げられ、これらを単独又は混合して用いることができる。具体的には、カーボネート類としてエチレンカーボネートやプロピレンカーボネート、ビニレンカーボネート、ブチレンカーボネート、クロロエチレンカーボネートなどの環状カーボネート類や、ジメチルカーボネート、エチルメチルカーボネート、ジエチルカーボネート、エチル−ｎ−ブチルカーボネート、メチル−ｔ−ブチルカーボネート、ジ−ｉ−プロピルカーボネート、ｔ−ブチル−ｉ−プロピルカーボネートなどの鎖状カーボネート類、γ−ブチルラクトン、γ−バレロラクトンなどの環状エステル類、ギ酸メチル、酢酸メチル、酢酸エチル、酪酸メチルなどの鎖状エステル類、ジメトキシエタン、エトキシメトキシエタン、ジエトキシエタンなどのエーテル類、アセトニトリル、ベンゾニトリルなどのニトリル類、
テトラヒドロフラン、メチルテトラヒドロフラン、などのフラン類、スルホラン、テトラメチルスルホランなどのスルホラン類、１，３−ジオキソラン、メチルジオキソランなどのジオキソラン類などが挙げられる。このうち、環状カーボネート類と鎖状カーボネート類との組み合わせが好ましい。この組み合わせによると、充放電の繰り返しでの電池特性を表すサイクル特性が優れているばかりでなく、電解液の粘度、得られる電池の電気容量、電池出力などをバランスの取れたものとすることができる。なお、環状カーボネート類は、比誘電率が比較的高く、電解液の誘電率を高めていると考えられ、鎖状カーボネート類は、電解液の粘度を抑えていると考えられる。
【００２６】
本発明のリチウム二次電池に含まれている支持塩は、例えば、ＬｉＰＦ6、ＬｉＢＦ4、ＬｉＡｓＦ6、ＬｉＣＦ3ＳＯ3、ＬｉＮ（ＣＦ3ＳＯ2）2、ＬｉＣ（ＣＦ3ＳＯ2）3、ＬｉＳｂＦ6、ＬｉＳｉＦ6、ＬｉＡｌＦ4、ＬｉＳＣＮ、ＬｉＣｌＯ4、ＬｉＣｌ、ＬｉＦ、ＬｉＢｒ、ＬｉＩ、ＬｉＡｌＣｌ4などが挙げられる。このうち、ＬｉＰＦ6、ＬｉＢＦ4、ＬｉＡｓＦ6、ＬｉＣｌＯ4などの無機塩、及びＬｉＣＦ3ＳＯ3、ＬｉＮ（ＣＦ3ＳＯ2）2、ＬｉＣ（ＣＦ3ＳＯ2）3などの有機塩からなる群より選ばれる１種又は２種以上の塩を組み合わせて用いることが電気特性の点から見て好ましい。この電解質塩は、非水電解液中の濃度が０．１ｍｏｌ／Ｌ以上５ｍｏｌ／Ｌ以下であることが好ましく、０．５ｍｏｌ／Ｌ以上２ｍｏｌ／Ｌ以下であることがより好ましい。電解質塩の濃度が０．１ｍｏｌ／Ｌ以上では、十分な電流密度を得ることができ、５ｍｏｌ／Ｌ以下では、電解液をより安定させることができる。また、この非水電解液には、リン系、ハロゲン系などの難燃剤を添加してもよい。
【００２７】
また、液状のイオン伝導媒体の代わりに、固体のイオン伝導性ポリマーをイオン伝導媒体として用いることもできる。イオン伝導性ポリマーとしては、例えば、アクリロニトリル、エチレンオキシド、プロピレンオキシド、メチルメタクリレート、ビニルアセテート、ビニルピロリドン、ポリフッ化ビニリデンなどのポリマーと支持塩とで構成されるポリマーゲルを用いることができる。更に、イオン伝導性ポリマーと非水系電解液とを組み合わせて用いることもできる。また、イオン伝導媒体としては、イオン伝導性ポリマーのほか、無機固体電解質あるいは有機ポリマー電解質と無機固体電解質の混合材料、若しくは有機バインダーによって結着された無機固体粉末などを利用することができる。
【００２８】
本発明のリチウム二次電池は、負極と正極との間にセパレータを備えていてもよい。セパレータとしては、リチウム二次電池の使用範囲に耐えうる組成であれば特に限定されないが、例えば、ポリプロピレン製不織布やポリフェニレンスルフィド製不織布などの高分子不織布、ポリエチレンやポリプロピレンなどのオレフィン系樹脂の薄い微多孔膜が挙げられる。これらは単独で用いてもよいし、複数を混合して用いてもよい。
【００２９】
本発明のリチウム二次電池の形状は、特に限定されないが、例えばコイン型、ボタン型、シート型、積層型、円筒型、偏平型、角型などが挙げられる。また、電気自動車等に用いる大型のものなどに適用してもよい。図１は、本発明のリチウム二次電池１０の一例を示す模式図である。このリチウム二次電池１０は、集電体１１に正極合材層１２を形成した正極シート１３と、集電体１４の表面に負極合材層１７を形成した負極シート１８と、正極シート１３と負極シート１８との間に設けられたセパレータ１９と、正極シート１３と負極シート１８との間を満たすイオン伝導媒体２０（非水電解液）と、を備えたものである。このリチウム二次電池１０では、正極シート１３と負極シート１８との間にセパレータ１９を挟み、これらを捲回して円筒ケース２２に挿入し、正極シート１３に接続された正極端子２４と負極シート１８に接続された負極端子２６とを配設して形成されている。このリチウム二次電池１０の正極活物質は、遷移金属として少なくともニッケル元素およびマンガン元素を含み、層構造をもつリチウム遷移金属酸化物の結晶粒子の結晶構造において、Ｃｕ管球を用いてＸ線回折測定を行ったときの回折角２θ＝１７〜２０°に位置する回折ピークＡと、２θ＝４３〜４６°に位置する回折ピークＢの積分強度比をＲI＝ＩA／ＩB、ピーク強度比をＲH＝ＨA／ＨB、積分強度比ＲIとピーク強度比ＲHの比をＳF＝ＲH／ＲIとしたとき、ＳF値が１．１≦ＳF≦２．２を満たす。
【００３０】
以上詳述した本発明の非水系二次電池用正極活物質では、Ｘ線回折測定を行ったときの回折角２θ＝１７〜２０°に位置する回折ピークＡと、同２θ＝４３〜４６°に位置する回折ピークＢの積分強度比及びピーク強度比を用いて算出したＳF値が１．１≦ＳF≦２．２を満たし、層状構造がより最適になるため、低温での出力特性や、高温での容量維持率など、出力特性及び高温耐久性をより向上することができる。また、リチウム遷移金属酸化物の一次粒子の最大径ＬHと最小径ＬWの比をＲL＝ＬH／ＬWとしたとき、ＲL値が１．３＜ＲL＜２．１を満たし、積層方向での相互作用の影響で三次元骨格のような特徴を示すため、出力特性及び高温耐久性をより向上することができる。更に、リチウム遷移金属酸化物の層構造の遷移金属層間の距離Ｄ（ｎｍ）が０．４７３３≦Ｄ≦０．４７７８を満たし、積層方向の規則性が高いため、出力特性及び高温耐久性をより向上することができる。
【００３１】
なお、本発明は上述した実施形態に何ら限定されることはなく、本発明の技術的範囲に属する限り種々の態様で実施し得ることはいうまでもない。
【実施例】
【００３２】
以下には、本発明のリチウム二次電池を具体的に作製した例を実施例として説明する。
【００３３】
［実施例１］
予め不活性ガスを通気させて溶存酸素を取り除いたイオン交換水に硫酸ニッケル、硫酸マンガン、硫酸コバルトを、Ｎｉ，Ｍｎ，Ｃｏの各元素が０．３３ ： ０．３３ ： ０．３３のモル比になるように溶解させ、これら金属元素の合計モル濃度が２ｍｏｌ／Ｌとなるように混合水溶液を調整した。一方、同様に溶存酸素を取り除いたイオン交換水を用いて２ｍｏｌ／Ｌ水酸化ナトリウム水溶液、０．３５２ｍｏｌ／Ｌアンモニア水をそれぞれ調整した。溶存酸素を取り除いたイオン交換水を槽内温度５０℃に設定された反応槽に入れ、８００ｒｐｍで撹拌させた状態で、そこに水酸化ナトリウム水溶液を滴下して液温２５℃を基準としたときにｐＨが１２となるように調整した。反応槽に混合水溶液、水酸化ナトリウム水溶液、アンモニア水をｐＨ１２に制御しつつ加え、共沈生成物の複合水酸化物を得た。水酸化ナトリウム水溶液のみ適宜加えてｐＨを１２に保ち、２時間撹拌を継続した。その後、５０℃で１２時間以上静止することで複合水酸化物を粒子成長させた。反応終了後、複合水酸化物をろ過、水洗して取り出し、１２０℃のオーブン内で一晩乾燥させて複合水酸化物の粉末試料を得た。得られた複合水酸化物粉末と水酸化リチウム粉末とを、リチウムのモル数ＭＬ（ｍｏｌ）と遷移金属元素（Ｎｉ，Ｍｎ，Ｃｏ）の総モル数ＭＥ（ｍｏｌ）との比ＭＬ／ＭＥが１．０４となるように混合した。この混合粉末を６ＭＰａの圧力で直径２ｃｍ、厚さ５ｍｍのペレットに加圧成型し、空気雰囲気の電気炉中９３０℃の温度まで２時間で昇温し、その温度で混合物を１３時間焼成することにより実施例１の複合酸化物（非水系二次電池用正極活物質）を得た。焼成後ヒーターの電源を切り、自然放冷した。約８時間後、炉内温度が１００℃以下になっていることを確認してペレットを取り出した。上記手法で合成した試料について、以下の検討を実施した。
【００３４】
（Ｘ線回折測定）
試料の粉末Ｘ線回折測定を行った。測定は放射線としてＣｕＫα線（波長０．１５４０５１ｎｍ）を使用したＸ線回折装置（リガク社製ＲＩＮＴ２２００）を用いて行った。Ｘ線の単色化にはグラファイトの単結晶モノクロメーターを用い、印加電圧を４０ｋＶ、電流３０ｍＡに設定して測定を行った。また、測定は３°／ｍｉｎの走査速度で、２θ＝１０°〜１００°の角度範囲で測定を行った。Ｃｕ管球を用いてＸ線回折測定を行ったときの回折角２θ＝１７〜２０°に位置する回折ピークＡと、同じく２θ＝４３〜４６°に位置する回折ピークＢの積分強度比ＲI（＝ＩA／ＩB）と、ピーク強度比ＲH（＝ＨA／ＨB）からＳF値（＝ＲH／ＲI）を算出した。ピークＡ、Ｂはそれぞれ空間群R-3mの六方晶系で帰属したときの（００３）、（１０４）回折ピークであり、各回折ピークの回折角度とミラー指数とから最小二乗法を用いて最適化し、遷移金属層間の距離Ｄ（ｎｍ）を算出した。
【００３５】
（走査型電子顕微鏡（ＳＥＭ）観察）
試料を走査型電子顕微鏡（日立ハイテクノロジーズ社製Ｓ−３６００Ｎ）で観察した。観察画像から一次粒子１０個を任意に選び出し、それら一次粒子の最大径をＬH（μｍ）、最小径をＬW（μｍ）としてＬH／ＬW比の１０粒子の平均値をＲL値とした。
【００３６】
（試料の同定）
図２は、実施例１のＸ線回折測定結果である。また、図３は、実施例１のＳＥＭ観察結果である。実施例１の試料のＸ線回折ピーク、ＳＥＭ画像を解析したところ、ＳF値は１．１２、ＲL値は１．８７、Ｄ値は０．４７４１ｎｍであった。
【００３７】
（供試電池）
得られた実施例１の試料を正極活物質とし、活物質を８５質量％、導電材としてカーボンブラックを１０質量％、結着材としてポリフッ化ビニリデンを５質量％混合し、分散材としてＮ−メチル−２−ピロリドンを適量添加、分散してスラリー状合材とした。これらスラリー状合材を２０μｍ厚のアルミニウム箔集電体の両面に均一に塗布し、加熱乾燥させて塗布シートを作製した。その後塗布シートをロールプレスに通して高密度化させ、５２ｍｍ幅×４５０ｍｍ長の形状に切り出して正極シートとした。負極活物質として黒鉛を用い、活物質を９５質量％、結着剤としてポリフッ化ビニリデンを５質量％混合し、正極と同様にスラリー状合材とした。これらスラリー状合材を１０μｍ厚の銅箔集電体の両面に均一に塗布し、加熱乾燥させて塗布シートを作製した。その後塗布シートをロールプレスに通して高密度化させ、５４ｍｍ幅×５００ｍｍ長の形状に切り出して負極シートとした。上記の正極シートと負極シートとを５６ｍｍ幅で２５μｍ厚のポリエチレン製セパレータを挟んで捲回し、ロール状電極体を作製した。この電極体を１８６５０型円筒ケースに挿入し、非水電解液を含侵させたあとに密閉して円筒型リチウム二次電池を作製した。非水電解液には、エチレンカーボネートとジエチルカーボネートを体積％で３０：７０となるように混合した混合溶媒にＬｉＰＦ6を１Ｍの濃度で溶解したものを用いた。
【００３８】
（充放電サイクル試験）
充放電サイクル試験は、電池の実使用温度範囲の上限と目される６０℃の温度条件下で、電流密度２ｍＡ／ｃｍ2の定電流で充電上限電圧４．１Ｖまで充電を行い、次いで電流密度２ｍＡ／ｃｍ2の定電流で放電下限電圧３．０Ｖまで放電を行う充放電を１サイクルとし、このサイクルを合計５００サイクル行うものとした。サイクルごとに、それぞれのリチウム二次電池について放電容量を測定した。
【００３９】
（容量維持率の評価）
充放電サイクル試験の初回放電容量を初期放電容量として、｛５００サイクル後の放電容量／初期放電容量×１００％｝という式を用いて、容量維持率を計算した。
【００４０】
（内部抵抗上昇率の評価）
電池容量の６０％の充電状態（ＳＯＣ＝６０％）に調整したあと、測定温度２５℃において０．５Ａ、１Ａ、２Ａ、３Ａ、５Ａの電流を流し、１０秒後の電池電圧を測定した。流した電流と電圧を直線近似し、その傾きからＩＶ抵抗、すなわち、電池内部抵抗を求めた。内部抵抗上昇率は、[(５００サイクル後の抵抗 ― 初期抵抗)／初期抵抗×１００％]という式を用いて計算した。
【００４１】
（低温ハイレート放電性能評価）
電池容量の３０％の充電状態（ＳＯＣ＝３０％）に調整したあと、測定温度−３０℃の環境下に一定時間保持し、３Ａの電流で下限電圧２．２Ｖまで放電させるのに要する時間を算出した。
【００４２】
［実施例２］
実施例１の合成条件の試料の代わりにＭＬ／ＭＥが１．１８となるように原料粉末を調整し、９８０℃の温度で１３時間焼成した以外は実施例１と同じ工程を経て得られたものを実施例２の複合酸化物とした。この試料のＸ線回折ピーク、ＳＥＭ画像を解析したところ、ＳF値は１．１４、ＲL値は１．３６、Ｄ値は０．４７４９であった。
【００４３】
［実施例３］
実施例１の合成条件の試料の代わりにＭＬ／ＭＥが１．１となるように原料粉末を調整し、９７０℃の温度で１４時間焼成した以外は実施例１と同じ工程を経て得られたものを実施例３の複合酸化物とした。この試料のＸ線回折ピーク、ＳＥＭ画像を解析したところ、ＳF値は１．１５、ＲL値は１．６２、Ｄ値は０．４７３９であった。
【００４４】
［実施例４］
実施例１の合成条件の試料の代わりにＭＬ／ＭＥが１．１６となるように原料粉末を調整し、９２０℃の温度で１３時間焼成した以外は実施例１と同じ工程を経て得られたものを実施例４の複合酸化物とした。この試料のＸ線回折ピーク、ＳＥＭ画像を解析したところ、ＳF値は１．３８、ＲL値は１．７５、Ｄ値は０．４７４５であった。
【００４５】
［実施例５］
実施例１の合成条件の試料の代わりにＭＬ／ＭＥが１．２３となるように原料粉末を調整し、９８０℃の温度で１２時間焼成した以外は実施例１と同じ工程を経て得られたものを実施例５の複合酸化物とした。この試料のＸ線回折ピーク、ＳＥＭ画像を解析したところ、ＳF値は１．４１、ＲL値は１．４０、Ｄ値は０．４７４３であった。
【００４６】
［実施例６］
実施例１の合成条件の試料の代わりにＭＬ／ＭＥが１．０８となるように原料粉末を調整し、９２０℃の温度で１１時間焼成した以外は実施例１と同じ工程を経て得られたものを実施例６の複合酸化物とした。この試料のＸ線回折ピーク、ＳＥＭ画像を解析したところ、ＳF値は１．４４、ＲL値は２．０１、Ｄ値は０．４７４２であった。
【００４７】
［実施例７］
実施例１の合成条件の試料の代わりにＭＬ／ＭＥが１．１４となるように原料粉末を調整し、９００℃の温度で１１時間焼成した以外は実施例１と同じ工程を経て得られたものを実施例７の複合酸化物とした。この試料のＸ線回折ピーク、ＳＥＭ画像を解析したところ、ＳF値は１．７３、ＲL値は１．９３、Ｄ値は０．４７３６であった。
【００４８】
［実施例８］
実施例１の合成条件の試料の代わりにＭＬ／ＭＥが１．２６となるように原料粉末を調整し、９６０℃の温度で１０時間焼成した以外は実施例１と同じ工程を経て得られたものを実施例８の複合酸化物とした。この試料のＸ線回折ピーク、ＳＥＭ画像を解析したところ、ＳF値は１．７５、ＲL値は１．３９、Ｄ値は０．４７４６であった。
【００４９】
［実施例９］
実施例１の合成条件の試料の代わりにＭＬ／ＭＥが１．２７となるように原料粉末を調整し、８９０℃の温度で１３時間焼成した以外は実施例１と同じ工程を経て得られたものを実施例９の複合酸化物とした。この試料のＸ線回折ピーク、ＳＥＭ画像を解析したところ、ＳF値は１．７６、ＲL値は１．５５、Ｄ値は０．４７４１であった。
【００５０】
［実施例１０］
実施例１の合成条件の試料の代わりにＭＬ／ＭＥが１．３３となるように原料粉末を調整し、８９０℃の温度で１０時間焼成した以外は実施例１と同じ工程を経て得られたものを実施例１０の複合酸化物とした。この試料のＸ線回折ピーク、ＳＥＭ画像を解析したところ、ＳF値は２．１２、ＲL値は１．６５、Ｄ値は０．４７４０であった。
【００５１】
［実施例１１］
実施例１の合成条件の試料の代わりにＭＬ／ＭＥが１．２２となるように原料粉末を調整し、８８０℃の温度で１２時間焼成した以外は実施例１と同じ工程を経て得られたものを実施例１１の複合酸化物とした。この試料のＸ線回折ピーク、ＳＥＭ画像を解析したところ、ＳF値は２．１６、ＲL値は２．０７、Ｄ値は０．４７４１であった。
【００５２】
［実施例１２］
実施例１の合成条件の試料の代わりにＭＬ／ＭＥが１．２８となるように原料粉末を調整し、９１０℃の温度で１１時間焼成した以外は実施例１と同じ工程を経て得られたものを実施例１２の複合酸化物とした。この試料のＸ線回折ピーク、ＳＥＭ画像を解析したところ、ＳF値は２．１８、ＲL値は１．４６、Ｄ値は０．４７３９であった。
【００５３】
［実施例１３］
実施例１の合成条件の試料の代わりにＭＬ／ＭＥが１．１２となるように原料粉末を調整し、８８０℃の温度で１２時間焼成した以外は実施例１と同じ工程を経て得られたものを実施例１３の複合酸化物とした。この試料のＸ線回折ピーク、ＳＥＭ画像を解析したところ、ＳF値は１．９３、ＲL値は２．１１、Ｄ値は０．４７５１であった。
【００５４】
［実施例１４］
実施例１の合成条件の試料の代わりにＭＬ／ＭＥが１．１１となるように原料粉末を調整し、８７０℃の温度で１３時間焼成した以外は実施例１と同じ工程を経て得られたものを実施例１４の複合酸化物とした。この試料のＸ線回折ピーク、ＳＥＭ画像を解析したところ、ＳF値は１．９８、ＲL値は２．１８、Ｄ値は０．４７４６であった。
【００５５】
［比較例１］
実施例１の合成条件の試料の代わりにＭＬ／ＭＥが１．０２となるように原料粉末を調整し、１１００℃の温度で１６時間焼成した以外は実施例１と同じ工程を経て得られたものを比較例１の複合酸化物とした。この試料のＸ線回折ピーク、ＳＥＭ画像を解析したところ、ＳF値は１．０５、ＲL値は１．２８、Ｄ値は０．４７８０であった。
【００５６】
［比較例２］
実施例１の合成条件の試料の代わりにＭＬ／ＭＥが１．０３となるように原料粉末を調整し、１０５０℃の温度で１４時間焼成した以外は実施例１と同じ工程を経て得られたものを比較例２の複合酸化物とした。この試料のＸ線回折ピーク、ＳＥＭ画像を解析したところ、ＳF値は１．０８、ＲL値は１．２４、Ｄ値は０．４７８２であった。
【００５７】
［比較例３］
実施例１の合成条件の試料の代わりにＭＬ／ＭＥが１．５１となるように原料粉末を調整し、８００℃の温度で１４時間焼成した以外は実施例１と同じ工程を経て得られたものを比較例３の複合酸化物とした。この試料のＸ線回折ピーク、ＳＥＭ画像を解析したところ、ＳF値は２．２２、ＲL値は２．２０、Ｄ値は０．４７３１であった。
【００５８】
［比較例４］
実施例１の合成条件の試料の代わりにＭＬ／ＭＥが１．５２となるように原料粉末を調整し、７５０℃の温度で１３時間焼成した以外は実施例１と同じ工程を経て得られたものを比較例４の複合酸化物とした。この試料のＸ線回折ピーク、ＳＥＭ画像を解析したところ、ＳF値は２．２９、ＲL値は２．１２、Ｄ値は０．４７２９であった。
【００５９】
表１に、実施例１〜１４及び比較例１〜４の試料のＳF値、ＲL値、Ｄ値、および電池特性をまとめて示す。この実施例１〜１４及び比較例１〜４の試料の基本組成式は、Ｌｉ1+Z（Ｎｉ0.33Ｍｎ0.33Ｃｏ0.33）1-ZＯ2（０≦Ｚ≦０．２）である。表１に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれている試料は、優れた電池性能を示し、ＳF値が増大するに従い低温放電特性が向上する傾向が認められた。実施例１３，１４は、ＲL値がＲL＞２．１であるが、１．１≦ＳF≦２．２を満たしており、比較的良好な特性を示した。しかしながら、１．３＜ＲL＜２．１を満たす実施例１〜１２の電池特性がより高いことがわかった。基本組成式Ｌｉ1+Z（Ｎｉ0.33Ｍｎ0.33Ｃｏ0.33）1-ZＯ2の複合酸化物を合成する場合、８００℃から１１００℃で合成可能であるものの、合成温度が１０５０℃を上回る、もしくは８００℃を下回る場合には良好な特性を得ることはできず、８５０℃以上１０００℃以下での合成が好ましいことが分かった。
【００６０】
【表１】
0005580284.tif 000002
【００６１】
［実施例１５］
実施例１の合成条件の代わりに硫酸ニッケル、硫酸マンガンを、Ｎｉ，Ｍｎの各元素が０．５ ： ０．５のモル比になるように調整して複合水酸化物を得た。その後、比ＭＬ／ＭＥが１．０５となるように原料粉末を調整し、９８０℃の温度で１２時間焼成した以外は実施例１と同じ工程を経て得られたものを実施例１５の複合酸化物とした。この試料のＸ線回折ピーク、ＳＥＭ画像を解析したところ、ＳF値は１．１３、ＲL値は１．４８、Ｄ値は０．４７６７ｎｍであった。
【００６２】
［実施例１６］
実施例１５の合成条件の試料の代わりに比ＭＬ／ＭＥが１．０８となるように原料粉末を調整し、９１０℃の温度で１０時間焼成した以外は実施例１５と同じ工程を経て得られたものを実施例１６の複合酸化物とした。この試料のＸ線回折ピーク、ＳＥＭ画像を解析したところ、ＳF値は１．８６、ＲL値は２．０６、Ｄ値は０．４７６１であった。
【００６３】
［実施例１７］
実施例１５の合成条件の試料の代わりに比ＭＬ／ＭＥが１．１２となるように原料粉末を調整し、８９０℃の温度で１２時間焼成した以外は実施例１５と同じ工程を経て得られたものを実施例１７の複合酸化物とした。この試料のＸ線回折ピーク、ＳＥＭ画像を解析したところ、ＳF値は２．１４、ＲL値は１．６２、Ｄ値は０．４７５７であった。
【００６４】
［比較例５］
実施例１５の合成条件の試料の代わりに比ＭＬ／ＭＥが１．５１となるように原料粉末を調整し、８００℃の温度で１６時間焼成した以外は実施例１５と同じ工程を経て得られたものを比較例５の複合酸化物とした。この試料のＸ線回折ピーク、ＳＥＭ画像を解析したところ、ＳF値は１．０６、ＲL値は２．１３、Ｄ値は０．４７８１であった。
【００６５】
［比較例６］
実施例１５の合成条件の試料の代わりに比ＭＬ／ＭＥが１．０３となるように原料粉末を調整し、１０５０℃の温度で１４時間焼成した以外は実施例１５と同じ工程を経て得られたものを比較例６の複合酸化物とした。この試料のＸ線回折ピーク、ＳＥＭ画像を解析したところ、ＳF値は２．２８、ＲL値は２．１７、Ｄ値は０．４７８３であった。
【００６６】
表２に、実施例１５〜１７及び比較例５，６の試料のＳF値、ＲL値、Ｄ値、および電池特性をまとめて示す。この実施例１５〜１７及び比較例５，６の試料の基本組成式は、Ｌｉ1+Z（Ｎｉ0.5Ｍｎ0.5）1-ZＯ2（０≦Ｚ≦０．２）である。表２に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれている試料は、優れた電池性能を示した。
【００６７】
【表２】
0005580284.tif 000003
【００６８】
［実施例１８］
実施例１の合成条件の代わりに硫酸ニッケル、硫酸マンガンを、Ｎｉ，Ｍｎの各元素が０．７ ： ０．３のモル比になるように調整して複合水酸化物を得た。その後、ＭＬ／ＭＥが１．０３となるように原料粉末を調整し、８８０℃の温度で１３時間焼成した以外は実施例１と同じ工程を経て得られたものを実施例１８の複合酸化物とした。この試料のＸ線回折ピーク、ＳＥＭ画像を解析したところ、ＳF値は１．１８、ＲL値は１．６５、Ｄ値は０．４７５６ｎｍであった。
【００６９】
［実施例１９］
実施例１８の合成条件の試料の代わりに、８５０℃の温度で１２時間焼成した以外は実施例１８と同じ工程を経て得られたものを実施例１９の複合酸化物とした。この試料のＸ線回折ピーク、ＳＥＭ画像を解析したところ、ＳF値は１．６４、ＲL値は２．０３、Ｄ値は０．４７５３であった。
【００７０】
［実施例２０］
実施例１８の合成条件の試料の代わりに、８１０℃の温度で１０時間焼成した以外は実施例１８と同じ工程を経て得られたものを実施例２０の複合酸化物とした。この試料のＸ線回折ピーク、ＳＥＭ画像を解析したところ、ＳF値は２．１０、ＲL値は１．４７、Ｄ値は０．４７４８であった。
【００７１】
［比較例７］
実施例１８の合成条件の試料の代わりに、７００℃の温度で１１時間焼成した以外は実施例１８と同じ工程を経て得られたものを比較例７の複合酸化物とした。この試料のＸ線回折ピーク、ＳＥＭ画像を解析したところ、ＳF値は１．０６、ＲL値は２．１３、Ｄ値は０．４７３１であった。
【００７２】
［比較例８］
実施例１８の合成条件の試料の代わりに、９６０℃の温度で１５時間焼成した以外は実施例１８と同じ工程を経て得られたものを比較例８の複合酸化物とした。この試料のＸ線回折ピーク、ＳＥＭ画像を解析したところ、ＳF値は２．２８、ＲL値は２．１７、Ｄ値は０．４７７９であった。
【００７３】
表３に、実施例１８〜２０及び比較例７，８の試料のＳF値、ＲL値、Ｄ値、および電池特性をまとめて示す。この実施例１８〜２０及び比較例７，８の試料の基本組成式は、ＬｉＮｉ0.7Ｍｎ0.3Ｏ2である。表３に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれている試料は、優れた電池性能を示した。ＬｉＮｉ0.7Ｍｎ0.3Ｏ2を合成する場合、８００℃から１０００℃で合成可能であるものの、合成温度が９５０℃を上回る、もしくは７００℃を下回る場合には良好な特性を得ることはできず、７５０℃〜９００℃で合成した場合に良好な特性が得られた。
【００７４】
【表３】
0005580284.tif 000004
【００７５】
［実施例２１］
実施例１の合成条件の代わりに硫酸ニッケル、硫酸マンガン、硫酸コバルトを、Ｎｉ，Ｍｎ，Ｃｏの各元素が０．７ ： ０．２ ： ０．１のモル比になるように調整して複合水酸化物を得た。その後、ＭＬ／ＭＥが１．０５となるように原料粉末を調整し、９４０℃の温度で１２時間焼成した以外は実施例１と同じ工程を経て得られたものを実施例２１の複合酸化物とした。この試料のＸ線回折ピーク、ＳＥＭ画像を解析したところ、ＳF値は１．１１、ＲL値は１．７７、Ｄ値は０．４７４４ｎｍであった。
【００７６】
［実施例２２］
実施例２１の合成条件の試料の代わりにＭＬ／ＭＥが１．０８となるように原料粉末を調整し、９００℃の温度で１０時間焼成した以外は実施例２１と同じ工程を経て得られたものを実施例２２の複合酸化物とした。この試料のＸ線回折ピーク、ＳＥＭ画像を解析したところ、ＳF値は１．６５、ＲL値は１．４７、Ｄ値は０．４７４１であった。
【００７７】
［実施例２３］
実施例２１の合成条件の試料の代わりにＭＬ／ＭＥが１．１２となるように原料粉末を調整し、８６０℃の温度で１１時間焼成した以外は実施例２１と同じ工程を経て得られたものを実施例２３の複合酸化物とした。この試料のＸ線回折ピーク、ＳＥＭ画像を解析したところ、ＳF値は２．１７、ＲL値は１．３９、Ｄ値は０．４７３８であった。
【００７８】
［比較例９］
実施例２１の合成条件の試料の代わりにＭＬ／ＭＥが１．５１となるように原料粉末を調整し、７８０℃の温度で１５時間焼成した以外は実施例２１と同じ工程を経て得られたものを比較例９の複合酸化物とした。この試料のＸ線回折ピーク、ＳＥＭ画像を解析したところ、ＳF値は１．０６、ＲL値は２．１３、Ｄ値は０．４７３２であった。
【００７９】
［比較例１０］
実施例２１の合成条件の試料の代わりにＭＬ／ＭＥが１．０３となるように原料粉末を調整し、１０２０℃の温度で１４時間焼成した以外は実施例２１と同じ工程を経て得られたものを比較例１０の複合酸化物とした。この試料のＸ線回折ピーク、ＳＥＭ画像を解析したところ、ＳF値は２．２８、ＲL値は２．１７、Ｄ値は０．４７８０であった。
【００８０】
表４に、実施例２１〜２３及び比較例９，１０の試料のＳF値、ＲL値、Ｄ値、および電池特性をまとめて示す。この実施例２１〜２３及び比較例９，１０の試料の基本組成式は、Ｌｉ1+Z（Ｎｉ0.7Ｍｎ0.2Ｃｏ0.1）1-ZＯ2（０≦Ｚ≦０．２）である。表４に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれている試料は、優れた電池性能を示した。
【００８１】
【表４】
0005580284.tif 000005
【００８２】
［実施例２４］
実施例１の合成条件の代わりに硫酸ニッケル、硫酸マンガン、硫酸コバルト、硝酸アルミニウムを、Ｎｉ，Ｍｎ，Ｃｏ，Ａｌの各元素が０．３３ ： ０．３３ ： ０．２３ ： ０．１のモル比になるように調整して複合水酸化物を得た。その後、ＭＬ／ＭＥが１．１６となるように原料粉末を調整し、９８０℃の温度で１３時間焼成した以外は実施例１と同じ工程を経て得られたものを実施例２４の複合酸化物とした。この試料のＸ線回折ピーク、ＳＥＭ画像を解析したところ、ＳF値は１．１４、ＲL値は１．８２、Ｄ値は０．４７５２ｎｍであった。
【００８３】
［実施例２５］
実施例２４の合成条件の試料の代わりにＭＬ／ＭＥが１．２３となるように原料粉末を調整し、９３０℃の温度で１０時間焼成した以外は実施例２４と同じ工程を経て得られたものを実施例２５の複合酸化物とした。この試料のＸ線回折ピーク、ＳＥＭ画像を解析したところ、ＳF値は１．６４、ＲL値は１．５３、Ｄ値は０．４７４８であった。
【００８４】
［実施例２６］
実施例２４の合成条件の試料の代わりにＭＬ／ＭＥが１．３２となるように原料粉末を調整し、８８０℃の温度で１１時間焼成した以外は実施例２４と同じ工程を経て得られたものを実施例２６の複合酸化物とした。この試料のＸ線回折ピーク、ＳＥＭ画像を解析したところ、ＳF値は２．１８、ＲL値は１．３２、Ｄ値は０．４７４４であった。
【００８５】
［比較例１１］
実施例２４の合成条件の試料の代わりにＭＬ／ＭＥが１．５１となるように原料粉末を調整し、８００℃の温度で１４時間焼成した以外は実施例２４と同じ工程を経て得られたものを比較例１１の複合酸化物とした。この試料のＸ線回折ピーク、ＳＥＭ画像を解析したところ、ＳF値は１．０７、ＲL値は１．２３、Ｄ値は０．４７３０であった。
【００８６】
［比較例１２］
実施例２４の合成条件の試料の代わりにＭＬ／ＭＥが１．０４となるように原料粉末を調整し、１０５０℃の温度で１６時間焼成した以外は実施例２４と同じ工程を経て得られたものを比較例１２の複合酸化物とした。この試料のＸ線回折ピーク、ＳＥＭ画像を解析したところ、ＳF値は２．３１、ＲL値は２．１３、Ｄ値は０．４７８３であった。
【００８７】
表５に、実施例２４〜２６及び比較例１１，１２の試料のＳF値、ＲL値、Ｄ値、および電池特性をまとめて示す。この実施例２４〜２６及び比較例１１，１２の試料の基本組成式は、Ｌｉ1+Z（Ｎｉ0.33Ｍｎ0.33Ｃｏ0.23Ａｌ0.1）1-ZＯ2（０≦Ｚ≦０．２）である。表５に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれている試料は、優れた電池性能を示した。
【００８８】
【表５】
0005580284.tif 000006
【００８９】
［実施例２７］
実施例７の合成条件において、複合水酸化物粉末、水酸化リチウム粉末を調整する際、酸化ニオブ（Ｎｂ2Ｏ5）粉末を、ニオブのモル数ＭＮと遷移金属元素（Ｎｉ，Ｍｎ，Ｃｏ）の総モル数ＭＥとの比ＭＮ／ＭＥが０．００５となるように混合して合成したＮｂ添加試料とした以外は実施例７と同じ工程を経て得られたものを実施例２７の複合酸化物とした。この試料のＸ線回折ピーク、ＳＥＭ画像を解析したところ、ＳF値は１．７２、ＲL値は１．９４、Ｄ値は０．４７３５ｎｍであった。
【００９０】
［実施例２８］
実施例７の合成条件において、硫酸ニッケル、硫酸マンガン、硫酸コバルトを調整する際、硝酸ストロンチウムをストロンチウムのモル数ＭＳと遷移金属元素（Ｎｉ，Ｍｎ，Ｃｏ）の総モル数ＭＥとの比ＭＳ／ＭＥが０．００５となるように調整して共沈生成物の複合水酸化物を合成し、ＭＬ／ＭＥが１．１４となるように複合水酸化物粉末に水酸化リチウム粉末を混合して合成したＳｒ添加試料とした以外は実施例７と同じ工程を経て得られたものを実施例２８の複合酸化物とした。この試料のＸ線回折ピーク、ＳＥＭ画像を解析したところ、ＳF値は１．７３、ＲL値は１．９１、Ｄ値は０．４７３４であった。
【００９１】
［実施例２９］
実施例２８の合成条件において、硝酸ストロンチウムの代わりに硫酸ジルコニウムを用い、ジルコニウムのモル数ＭＺと遷移金属元素（Ｎｉ，Ｍｎ，Ｃｏ）の総モル数ＭＥとの比ＭＺ／ＭＥが０．００２となるように調整して合成したＺｒ添加試料とした以外は実施例２８と同じ工程を経て得られたものを実施例２９の複合酸化物とした。Ｘ線回折ピーク、ＳＥＭ画像を解析したところ、ＳF値は１．７４、ＲL値は１．９２、Ｄ値は０．４７３５であった。
【００９２】
［実施例３０］
実施例２８の合成条件において、硝酸ストロンチウムの代わりにタングステン酸ナトリウムを用い、タングステンのモル数ＭＷと遷移金属元素（Ｎｉ，Ｍｎ，Ｃｏ）の総モル数ＭＥとの比ＭＷ／ＭＥが０．００５となるように調整して合成したＷ添加試料とした以外は実施例２８と同じ工程を経て得られたものを実施例３０の複合酸化物とした。Ｘ線回折ピーク、ＳＥＭ画像を解析したところ、ＳF値は１．７２、ＲL値は１．９３、Ｄ値は０．４７３６であった。
【００９３】
［実施例３１］
実施例２８の合成条件において、硝酸ストロンチウムの代わりに硫酸ジルコニウムとタングステン酸ナトリウムとを、ＭＺ／ＭＥが０．００２、ＭＷ／ＭＥが０．００５となるように調整して合成したＺｒ−Ｗ添加試料とした以外は実施例２８と同じ工程を経て得られたものを実施例３１の複合酸化物とした。Ｘ線回折ピーク、ＳＥＭ画像を解析したところ、ＳF値は１．７３、ＲL値は１．９２、Ｄ値は０．４７３７であった。
【００９４】
表６に、実施例２７〜３１のＮｂ，Ｓｒ，Ｚｒ，Ｗ添加試料のＳF値、ＲL値、Ｄ値、添加元素および電池特性をまとめて示す。表６には、添加元素を含まない実施例７のデータも示した。この実施例７，２７〜３１の試料の基本組成式は、Ｌｉ1+Z（Ｎｉ0.33Ｍｎ0.33Ｃｏ0.33）1-ZＯ2（０≦Ｚ≦０．２）である。実施例７，２７〜３１の試料は、表６に示すように、ＳF値、ＲL値、Ｄ値（ｎｍ）がそれぞれ、１．１≦ＳF≦２．２、１．３＜ＲL＜２．１、０．４７３３≦Ｄ≦０．４７７８の範囲に含まれており、優れた電池性能を示した。また、表６に示すように、添加元素を含まない実施例７の結果に比べ、実施例２７〜３１のＮｂ，Ｓｒ，Ｚｒ，Ｗなどの元素添加によって、電池性能がより向上することがわかった。特に、Ｚｒ、Ｗを添加したときに特に電池性能が向上し、Ｚｒ及びＷを両方添加した場合に、最も優れた特性が得られた。元素添加による性能向上要因はまだ明らかではないが、ＸＲＤ検出限界を下回る微小領域で層構造の積層方向の規則性を向上させる働きがあるものと推察された。特に、Ｚｒ及びＷを添加したときに、積層方向の規則性を向上させる添加効果が最適化されるものと推察された。
【００９５】
【表６】
0005580284.tif 000007
【００９６】
なお、特許文献１（特開２０００−１９５５１４号公報）では、リチウムニッケル系複合酸化物の（００３）、（１０４）回折ピークの積分強度比について０．２５≦Ｉ(104)／Ｉ(003)≦０．９を提案し、併せて両回折ピークの半価幅の比から０．７５≦FWHM(003)／FWHM(104)≦０．９が好ましいと提案している。（００３）、（１０４）回折ピークの積分強度比は、ＬｉイオンサイトへのＮｉイオンの混入、および活物質と電解液の反応性に関係しており、半値幅比FWHM(003)／FWHM(104)はｃ軸配向性とｃ軸に垂直な方向への結晶成長に関係していると説明されている。ｃ軸配向性を示す、もしくはｃ軸に垂直な方向への異方性のある結晶成長を示す材料の場合、一次粒子の最大径ＬHと最小径ＬWの比ＲL値（＝ＬH／ＬW）は、２．１を上回る。本発明では、六方晶系で（００３）、（１０４）回折ピークに帰属される回折ピークＡ、Ｂの形状変化と遷移金属層の積層様式の関連に着目し、ＳF値の最適範囲１．１≦ＳF≦２．２を満たす場合に優れた電池性能となることを見いだした。さらに、積層方向での相互作用の影響で一次粒子が球形に近くなりＲL＜２．１を満たすことによって電池性能の向上を実現した。したがって、特許文献１とは技術思想が異なるものである。また、特許文献２（ＷＯ２００２／０７８１０５号公報）では、（００３）、（１０４）回折ピークの積分強度比Ｉ(003)／Ｉ(104)が１を下回る小さな値を取る場合には相当量のニッケルイオンがリチウム層中に混入しており優れた電池性能が得られないことを意味している。従って、六方晶系で（００３）、（１０４）回折ピークに帰属される回折ピークＡ、Ｂの形状変化と遷移金属層の積層様式の関連について、積分強度比ＲI＝ＩA／ＩBとピーク強度比ＲH=ＨA／ＨBからＳF＝ＲH／ＲIと計算されるＳF値を定義し、遷移金属層の積層方向の相互作用を最適化することによって電池性能の向上を実現した本発明とは思想が全く異なるものである。
【産業上の利用可能性】
【００９７】
本発明は、電池産業に利用可能である。
【符号の説明】
【００９８】
１０  リチウム二次電池、１１，１４  集電体、１２  正極合材層、１３  正極シート、１７  負極合材層、１８  負極シート、１９  セパレータ、２０  イオン伝導媒体、２２  円筒ケース、２４  正極端子、２６  負極端子。
【図１】
0005580284.tif 000008
【図２】
0005580284.tif 000009
【図３】
0005580284.tif 000010